(57)【要約】　　　（修正有）【課題】１つの態様において、基材から二酸化ケイ素よりも高い誘電率の物質を除去するための方法であって、エッチング及び／又はクリーニング用途のための基材からの物質の除去方法を開示する。【解決手段】ハロゲン含有化合物、ホウ素含有化合物、水素含有化合物、窒素含有化合物、キレート化性化合物、炭素含有化合物、クロロシラン、ヒドロクロロシラン又はオルガノクロロシランからなる群より選ばれる少なくとも１つを含む反応試薬と前記物質を反応させて、揮発性生成物を生成させ、そして基材から揮発性生成物を除去し、それにより基材から物質を除去する方法を提供する。【選択図】　なし【特許請求の範囲】
【請求項１】
反応器の表面から物質をクリーニングするための方法であって、
（ａ）前記反応器の表面は前記物質の被膜によって少なくとも部分的に被覆されており、（ｂ）前記物質は遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩、又は、遷移金属酸化物、遷移金属珪酸塩、第１３族金属酸化物、第１３族金属珪酸塩、窒素含有遷移金属酸化物、窒素含有遷移金属珪酸塩、窒素含有第１３族金属酸化物もしくは窒素含有第１３族金属珪酸塩からなる群より選ばれる少なくとも１層の層を含むラミネート、からなる群より選ばれる少なくとも１つであり、（ｃ）前記物質は二酸化珪素の誘電率より大きい誘電率を有する、前記反応器の表面を有する反応器を提供すること、
前記物質を、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬と反応させて、揮発性生成物を生成すること、
前記反応器から前記揮発性生成物を除去し、それにより、前記表面から前記物質を除去すること、
を含む、方法。
【請求項２】
前記反応器は原子層堆積反応器である、請求項１記載の方法。
【請求項３】
前記物質はＡｌ２Ｏ３、ＨｆＯ２、ＺｒＯ２、ＨｆＳｉｘＯｙ及びＺｒＳｉｘＯｙ（式中、ｘは０より大きい数であり、ｙは２ｘ＋２である）及び上記化合物のいずれかであって窒素を含有する化合物からなる群より選ばれる少なくとも１つである、請求項１記載の方法。
【請求項４】
前記反応試薬はＢＣｌ３、ＣＯＣｌ２、ＨＣｌ、Ｃｌ２、ＣｌＦ３及びＮＦｚＣｌ３−ｚ（式中、ｚは０〜２の整数である）からなる群より選ばれる少なくとも１つである、請求項１記載の方法。
【請求項５】
前記反応試薬はＣＯとＣｌ２とのその場での反応によって生成されるＣＯＣｌ２である、請求項４記載の方法。
【請求項６】
前記反応試薬はＢＣｌ３である、請求項４記載の方法。
【請求項７】
前記反応試薬は式ＣｘＨｙＣｌｚ（式中、ｘは１〜６の範囲の数であり、ｙは０〜１３の数であり、そしてｚは１〜１４の数である）を有する炭素含有化合物である、請求項１記載の方法。
【請求項８】
前記反応試薬はガスシリンダー、安全輸送システム又は真空輸送システムから前記物質に運ばれる、請求項１記載の方法。
【請求項９】
前記反応試薬は使用箇所発生器（ｐｏｉｎｔ−ｏｆ−ｕｓｅ　ｇｅｎｅｒａｔｏｒ）によってその場で生成される、請求項１記載の方法。
【請求項１０】
前記物質を不活性ガス希釈剤で希釈された反応試薬と接触させる、請求項１記載の方法。
【請求項１１】
反応チャンバーの表面の少なくとも一部から物質を除去するための方法であって、
前記表面の少なくとも一部は前記物質によって少なくとも部分的に被覆されており、前記物質は４．１以上の誘電率を有し、そして、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩、又は、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩からなる群より選ばれる少なくとも１層の層を含むラミネート、からなる群より選ばれる少なくとも１つである反応チャンバーを提供すること、
ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬を前記反応チャンバーに導入すること、
前記物質を前記反応試薬と反応させて揮発性生成物を生成させるために十分な１つ以上のエネルギー源に前記反応試薬を暴露すること、及び、
前記反応チャンバーから前記揮発性生成物を除去すること、
を含む、方法。
【請求項１２】
前記反応試薬はガスシリンダー、安全輸送システム又は真空輸送システムから前記物質に運ばれる、請求項１１記載の方法。
【請求項１３】
前記反応試薬は使用箇所発生器（ｐｏｉｎｔ−ｏｆ−ｕｓｅ　ｇｅｎｅｒａｔｏｒ）によってその場で生成される、請求項１１記載の方法。
【請求項１４】
前記物質を不活性ガス希釈剤で希釈された反応試薬と接触させる、請求項１１記載の方法。
【請求項１５】
前記反応試薬は非反応性支持体上に堆積されたものである、請求項１１記載の方法。
【請求項１６】
前記反応試薬は１つ以上のエネルギー源に暴露され、そしてその暴露工程は導入工程の前に行なわれる、請求項１１記載の方法。
【請求項１７】
前記反応試薬は１つ以上のエネルギー源に暴露され、そしてその暴露工程は導入工程の少なくとも一部の間に行なわれる、請求項１１記載の方法。
【請求項１８】
暴露工程の温度は少なくとも１５０℃である、請求項１１記載の方法。
【請求項１９】
暴露工程の圧力は少なくとも１０ｍＴｏｒｒである、請求項１１記載の方法。
【請求項２０】
反応器の少なくとも１つの表面から物質を除去するための装置であって、
ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つの反応試薬、及び、
前記少なくとも１つの反応試薬を堆積している非反応性支持体、
を含む、装置。
【請求項２１】
反応器の少なくとも１つの表面から物質を除去するための混合物であって、
ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つの反応試薬、及び、
不活性希釈剤、
を含む、混合物。
【請求項２２】
基材の少なくとも１つの表面から物質を除去するための方法であって、
前記基材は前記物質の被膜によって少なくとも部分的に被覆されており、前記物質は遷移金属酸化物、遷移金属珪酸塩、Ａｌ２Ｏ３以外の第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩、又は、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩からなる群より選ばれる少なくとも１層の層を含むラミネート、からなる群より選ばれる少なくとも１つであり、前記物質は二酸化ケイ素の誘電率よりも大きい誘電率を有する、前記基材を提供すること、
前記物質を、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬と反応させて揮発性生成物を生成させること、
前記基材から前記揮発性生成物を除去し、それにより、前記基材から前記物質を除去すること、
を含む、方法。
【請求項２３】
前記物質はＨｆＯ２、ＺｒＯ２、ＨｆＳｉｘＯｙ及びＺｒＳｉｘＯｙ（式中、ｘは０より大きい数であり、ｙは２ｘ＋２である）、Ａｌ２ＳｉｗＯｚ（式中、ｗは０より大きく、そしてｚは２ｗ＋３である）又は上記化合物のいずれかであって窒素を含有する化合物からなる群より選ばれる少なくとも１つである、請求項２２記載の方法。
【請求項２４】
前記基材は、遷移金属酸化物、遷移金属珪酸塩、第１３族金属酸化物、第１３族金属珪酸塩、窒素含有遷移金属酸化物、窒素含有遷移金属珪酸塩、窒素含有第１３族金属酸化物又は窒素含有第１３族金属珪酸塩からなる群より選ばれる少なくとも１つの材料の層を含むラミネートである、請求項２２記載の方法。
【請求項２５】
前記反応試薬はＢＣｌ３、ＣＯＣｌ２、ＨＣｌ、Ｃｌ２、ＣｌＦ３及びＮＦｚＣｌ３−ｚ（式中、ｚは０〜２の整数である）からなる群より選ばれる少なくとも１つである、請求項２２記載の方法。
【請求項２６】
前記物質はＨｆＯ２、ＺｒＯ２、ＨｆＳｉｘＯｙ及びＺｒＳｉｘＯｙ（式中、ｘは０より大きい数であり、ｙは２ｘ＋２である）、Ａｌ２ＳｉｗＯｚ（式中、ｗは０より大きく、そしてｚは２ｗ＋３である）又は上記化合物のいずれかであって窒素を含有する化合物からなる群より選ばれる少なくとも１つである、請求項２５記載の方法。
【請求項２７】
前記反応試薬はＣＯとＣｌ２とのその場での反応によって生成されるＣＯＣｌ２である、請求項２５記載の方法。
【請求項２８】
前記反応試薬はＢＣｌ３である、請求項２５記載の方法。
【請求項２９】
前記反応試薬は式ＣｘＨｙＣｌｚ（式中、ｘは１〜６の範囲の数であり、ｙは０〜１３の数であり、そしてｚは１〜１４の数である）を有する炭素含有化合物である、請求項２２記載の方法。
【請求項３０】
前記反応試薬はガスシリンダー、安全輸送システム又は真空輸送システムから前記物質に運ばれる、請求項２２記載の方法。
【請求項３１】
前記反応試薬は使用箇所発生器（ｐｏｉｎｔ−ｏｆ−ｕｓｅ　ｇｅｎｅｒａｔｏｒ）によってその場で生成される、請求項２２記載の方法。
【請求項３２】
前記物質を不活性ガス希釈剤で希釈された反応試薬と接触させる、請求項２２記載の方法。
【請求項３３】
前記物質は原子層堆積により基材上に被覆されたものである、請求項２２記載の方法。
【発明の詳細な説明】
【技術分野】
【０００１】
本願は２００２年７月１８日に出願された米国特許出願第１０／１９８，５０９号の一部継続出願であり、その開示を参照によりその全体を本明細書中に取り込む。
【０００２】
本発明は基材上に堆積された高ｋ誘電率の材料をエッチングするための方法及びこれらの高ｋ誘電率の被膜が堆積された反応器の内部表面から残留物をクリーニングするための方法に関する。
【背景技術】
【０００３】
半導体集積回路（ＩＣ）の製造において、二酸化ケイ素（ＳｉＯ２）、窒化ケイ素（Ｓｉ３Ｎ４）、オキシ窒化ケイ素（ＳｉＯＮ）などの誘電材料はトランジスタのゲートのための絶縁体として広く使用されてきた。このような絶縁体はしばしばゲート誘電体と呼ばれている。ＩＣ装置の幾何形状が小さくなるにつれて、ゲート誘電層はますます薄くなる。ゲート誘電層が数ナノメートル以下の厚さになると、従来のＳｉＯ２、Ｓｉ３Ｎ４及びＳｉＯＮ材料は電気絶縁破壊を起こし、もはや絶縁性を提供しない。非常に薄い厚さ（１０ｎｍ以下）で十分な絶縁破壊電圧を維持するために、高誘電率材料（すなわち、高ｋ材料であって、この目的では、高ｋ材料は二酸化ケイ素のｋである約４．１より大きいｋの材料として規定される）はゲート絶縁層として使用されうる。さらに、高ｋ材料は半導体メモリーチップの製造のためのディープトレンチキャパシター中のバリアとしても使用されうる。ＩＣ産業は多くの高ｋ材料を用いて実験してきた。最も最近の最も将来性のある高ｋ材料はＡｌ２Ｏ３、ＨｆＯ２、ＺｒＯ２及びそれらの混合物などの金属酸化物、ＨｆＳｉｘＯｙ、ＺｒＳｉＯ４及びそれらの混合物などの金属珪酸塩である。ある場合には、これらの金属酸化物及び金属珪酸塩高ｋ材料中に窒素が取り込まれ（例えば、ＨｆＳｉＯＮ又はＡｌＳｉＯＮ）、それにより、誘電率を改良しそして高ｋ材料の結晶化を抑制することができる。ＨｆＯ２などの高ｋ材料の結晶化は高漏電及び装置破損を生じさせる。それ故、窒素の取り込みは装置の信頼性を劇的に改良することができる。
【０００４】
Ａｌ２Ｏ３、ＨｆＯ２及びＺｒＯ２などの高ｋ材料は非常に安定であり、殆どのエッチング反応に対して耐性であり、そのため、他の材料のプラズマエッチングにおいてエッチストップ層及びハードマスク層として使用されている。例えば、非特許文献１〜３、特許文献１〜４を参照されたい。
【０００５】
これらの高ｋ材料は、通常、化学前駆体から堆積され、この前駆体が化学蒸着（ＣＶＤ）法においてデポジションチャンバー内で反応して被膜を形成する。ある場合には、これらの高ｋ材料は原子層堆積（ＡＬＤ）によって半導体基板（ウェハー）上に堆積され、ここで、被膜は制御されたほぼ単層の原子層として堆積される。ＡＬＤを行なうための装置及び方法は、例えば、特許文献５〜１０に開示されている。Ｇｅｎｕｓ，　Ｉｎｃ．に与えられた特許のファミリーは「その場でのプラズマクリーニングでは、メインテナンスクリーニング間に非常に長い時間を実現することができる」ことを教示している（例えば、特許文献８コラム７、第２７〜２８行目を参照されたい）。しかしながら、ＡＬＤチャンバーのプラズマクリーニングの詳細は上記のファミリーの開示において全く与えられていない）。
【０００６】
原子層堆積法を改良するためにプラズマ源は使用されている（ＰＥ−ＡＬＤ）。例えば、Ｐｏｍａｒｅｄｅらは特許文献１１において、続いて行なうＡＬＤを促進するために基材の表面を準備／活性化する励起反応性種を発生するためのプラズマ源の使用を教示している。Ｎｇｕｙｅｎらは特許文献１２において、ＡＬＤ法を行なうために、交互の前駆体化学物質流の代わりにパルスプラズマの使用を教示している。ここでもまた、これらの文献はウエハを加工した後のＡＬＤ残留物のクリーニング方法を開示していない。
【０００７】
上記の高ｋ材料は優れたゲート絶縁体であるけれども、パターン転写のためにこれらの被膜をドライエッチングするのが非常に困難である。堆積プロセスで、望ましくは高ｋ膜を基材（通常、シリコンウエハ）上に生じるが、これらの被膜を形成する反応はデポジションチャンバー内で他の露出された表面上でも非生産的に起こる。堆積残留物の蓄積により、粒子発散、堆積均一性の低下及び処理ドリフトが生じる。これらの効果はウエハ欠陥そして、次いで装置故障をもたらしうる。それ故、すべてのＣＶＤチャンバー、特にＡＬＤチャンバーは周期的にクリーニングせねばならない。
【０００８】
これらの高ｋ材料は極端に化学不活性であるから、それらの材料をドライエッチングしようとする試みは殆どない。非特許文献４は種々の金属酸化物及び硫化物をエッチングするための幾つかの化学物質を報告している。著者は非常に強いプラズマ条件を使用した（８００Ｗのマイクロ波源電力、４５０ＷまでのＲＦチャックバイアス電力、及び１．５ｍＴｏｒｒのチャンバー圧力）。このようなプロセス条件の結果、非常に高いチャックバイアス電圧になる（５３５Ｗまで）。高いチャックバイアス電圧は高エネルギーイオンスパッタリングをそしてスパッタ誘導エッチングを大きく改良する。著者は種々の材料をエッチングするために極端なプラズマ条件下にＣｌ２／Ａｒ、ＢＣｌ３／Ａｒ及びＳＦ６Ａｒ混合物を使用している。Ａｌ２Ｏ３は最も遅いエッチング速度を示した。殆どの実験において、Ａｌ２Ｏ３エッチング速度は同一の条件下にＺｎＳのエッチング速度の２０％未満であった。著者は、また、「ＢＣｌ３／Ａｒディスチャージでも大体同様の傾向が見られ、絶対速度はＣｌ２／Ａｒの場合よりも約２０％低い」と記載している。フラットディスプレイパネル装置の異方性エッチングのために著者の方法を使用することができるかもしれないが、高電力プラズマスパッタリングは接地されたチャンバー表面では行なえない。それ故、この著者の方法はＡＬＤチャンバー内での堆積残留物をクリーニングするように応用できない。
【０００９】
特許文献１３はＡｌ２Ｏ３などの薄膜ヘッド材料をエッチングするための反応性イオンビームエッチング（ＲＩＢＥ）法を教示している。特許権者はイオン源としてＣＨＦ３／Ａｒプラズマを使用した。指向された反応性イオンビームはウエハ基板上に衝突し、薄膜材料をエッチングする。このような指向されたイオンビームはＡＬＤチャンバーから堆積残留物をクリーニングするために使用することができない。
【００１０】
Ｌａｇｅｎｄｉｊｋらは、特許文献１４及び１５において、以下のことを教示している。「酸素と一般式ＣｘＨｘＣｌｘ（式中、ｘは２，３又は４である）のクロロヒドロカーボンとを含むキャリアガスをシリコン又はチューブ上に流しながら、７００℃を超える温度にシリコン又はチューブを暴露することによる、シリコンの熱酸化又はファーネスチューブのクリーニングを行なうための方法。クロロヒドロカーボンはその温度で容易かつ完全に酸化するように選択される。」（要約書を参照されたい）。ＳｉＯ２へのシリコンの酸化及び酸化又はディフュージョンファーネス中の金属汚染物（例えば、Ｎａ及びＦｅ）の除去は高ｋ材料のエッチング／クリーニングとは全く異なるプロセスである。
【００１１】
Ａｌ２Ｏ３のエッチング速度に影響を及ぼすようにプラズマに特定の化合物を加えることを種々の文献で議論されている。非特許文献５及び６はそれぞれフッ素系ガス又は塩素系ガスをＡｒプラズマに加えて、Ａｌ２Ｏ３のエッチング速度を上げることを開示している。しかしながら、これらの研究はすべて、反応性イオンエッチ（ＲＩＥ）条件下に行なわれている。イオン衝突／スパッタ誘導反応はケミカルエッチング反応よりもずっと大きな役割を演じている。他の先行技術と同様に、このような極端なＲＩＥ条件は接地されたチャンバー表面のクリーニングには応用されない。
【００１２】
高ｋ誘電率残留物の除去を開示している技術が不足していることから、ＡＬＤ反応器は、通常、チャンバー及び下流の装置（例えば、ポンプヘッダー及びイグゾーストマニホールド）の内部表面から堆積残留物を洗浄するために機械手段（スクラビング又はブラスティング）によってクリーニングされてきた。しかしながら、機械クリーニング法は時間がかかり、労働集約的で、クリーニングされる表面に損傷を加える。
【００１３】
フッ素含有プラズマをベースとするプロセス（すなわち、ドライクリーニング）は化学蒸着（ＣＶＤ）反応器の内部表面からケイ素化合物（例えば、多結晶シリコン、ＳｉＯ２、ＳｉＯＮ及びＳｉ３Ｎ４）及びタングステンの残留物を除去するために一般に使用されている。ここで、フッ素は上記残留物と反応して揮発性種であるＳｉＦ４を生じ、それはクリーニングプロセスの間に反応器から外に送られることができる。しかしながら、フッ素をベースとする化学物質単独では、上記の高ｋ材料を除去するのに有効でない。例えば、非特許文献７を参照されたい。著者はＡｌ２Ｏ３被覆したウエハをＮＦ３／Ａｒをベースとする誘導カップリングプラズマに暴露し、そして「高い源出力で供給されるより高い濃度の原子Ｆはより厚いフッ素化表面に寄与し、エッチングよりもむしろ正味では堆積をもたらす」ことを発見した。高ｋ材料の場合には、生成する金属フッ化物は非揮発性であり、そしてこのため、反応器から除去するのが困難である。
【００１４】
このため、ＡＬＤチャンバーをベント／開放することなく、チャンバーからＡｌ２Ｏ３、ＨｆＯ２、ＺｒＯ２、ＨｆＳｉｘＯｙ、ＺｒＳｉｘＯｙ及びそれらの混合物などの高ｋ材料残留物、ＨｆＡｌＯなどの高ｋ材料を含有するラミネートの残留物、及び、ＨｆＡｌＯＮなどの窒素含有高ｋ材料の残留物を化学的にドライクリーニングするための方法が緊急に求められている。有効な化学ドライクリーニングはＡＬＤをベースとする堆積方法で有意に生産性を上げ、そして維持費用（ｃｏｓｔ−ｏｆ−ｏｗｎｅｒｓｈｉｐ）（ＣｏＯ）を低下させるであろう。
【００１５】
本明細書中に引用した文献はその全体を本明細書中に取り込む。
【非特許文献１】
Ｋ．Ｋ．　Ｓｈｉｎら、¨Ｈａｆｎｉｕｍ　ｄｉｏｘｉｄｅ　ｅｔｃｈ−ｓｔｏｐ　ｌａｙｅｒ　ｆｏｒ　ｐｈａｓｅ−ｓｈｉｆｔｉｎｇ　ｍａｓｋｓ¨，　Ｊ．Ｖａｃ．　Ｓｃｉ．　Ｔｅｃｈｎｏｌ．　Ｂ１１（６），　ｐｐ．２１３０〜２１３１（１９９３）
【非特許文献２】
Ｊ．Ａ．Ｂｒｉｔｔｅｎら、¨Ｅｔｃｈ−ｓｔｏｐ　ｃｈａｒａｃｔｅｒｉｓｔｉｃｓ　ｏｆ　Ｓｃ２Ｏ３　ａｎｄ　ＨｆＯ２　ｆｉｌｍｓ　ｆｏｒ　ｍｕｌｔｉｌａｙｅｒ　ｄｉｅｌｅｃｔｒｉｃ　ｇｒａｔｉｎｇ　ａｐｐｌｉｃａｔｉｏｎｓ¨，　Ｊ．Ｖａｃ．　Ｓｃｉ．　Ｔｃｈｎｏｌ．　Ａ　１４（５），　ｐｐ．２９７３〜２９７５（１９９６）
【非特許文献３】
Ｊ．　Ｈｏｎｇら、¨Ｃｏｍｐａｒｉｓｏｎ　ｏｆ　Ｃｌ２　ａｎｄ　Ｆ２　ｂａｓｅｄ　ｃｈｅｍｉｓｔｒｉｅｓ　ｆｏｒ　ｔｈｅ　ｉｎｄｕｃｔｉｖｅｌｙ　ｃｏｕｐｌｅｄ　ｐｌａｓｍａ　ｅｔｃｈｉｎｇ　ｏｆ　ＮｉＭｎＳｂ　ｔｈｉｎ　ｆｉｌｍｓ¨，　Ｊ．　Ｖａｃ．　Ｓｃｉ．　Ｔｅｃｈｎｏｌ．　Ａ　１７（４），　ｐｐ．１３２６〜１３３０（１９９９）
【非特許文献４】
Ｊ．Ｗ．Ｌｅｅらの¨Ｅｌｅｃｔｒｏｎ　ｃｙｃｌｏｔｒｏｎ　ｒｅｓｏｎａｎｃｅ　ｐｌａｓｍａ　ｅｔｃｈｉｎｇ　ｏｆ　ｏｘｉｄｅｓ　ａｎｄ　ＳｒＳ　ａｎｄ　ＺｎＳ−ｂａｓｅｄ　ｅｌｅｃｔｒｏｌｕｍｉｎｅｓｃｅｎｔ　ｍａｔｅｒｉａｌｓ　ｆｏｒ　ｆｌａｔ　ｐａｎｅｌ　ｄｉｓｐｌａｙｓ，　Ｊ．Ｖａｃ．Ｓｃｉ．　Ｔｅｃｈｎｏｌ．Ａ１６（３），　ｐｐ．１９４４〜１９４８（１９９８）
【非特許文献５】
Ｗ．Ｇ．Ｍ．Ｖａｎ　Ｄｅｎ　Ｈｏｅｋ，　¨Ｔｈｅ　Ｅｔｃｈ　Ｍｅｃｈａｎｉｓｍ　ｆｏｒ　Ａｌ２Ｏ３　ｉｎ　Ｆｌｕｏｒｉｎｅ　ａｎｄ　Ｃｈｌｏｒｉｎｅ　Ｂａｓｅｄ　ＲＦ　Ｄｒｙ　Ｅｔｃｈ　Ｐｌａｓｍａｓ¨．　Ｍｅｔ．　Ｒｅｓ．　Ｓｏｃ．　Ｓｙｍｐ．　Ｐｒｏｃ．　Ｖｏｌ．　６８（１９８６）
【非特許文献６】
Ｈｅｉｍａｎら，¨Ｈｉｇｈ　Ｒａｔｅ　Ｒｅａｃｔｉｖｅ　Ｉｏｎ　Ｅｔｃｈｉｎｇ　ｏｆ　Ａｌ２Ｏ３　ａｎｄ　Ｓｉ¨，　Ｊ．　Ｖａｃ．　Ｓｃｉ．　Ｔｅｃｈ．，　１７（３）５月／６月、１９８０，ｐｐ．７３１〜３４
【非特許文献７】
Ｊ．Ｈｏｎｇら、Ｊ．Ｖａｃ．Ｓｃｉ．Ｔｅｃｈｎｏｌ．Ａ，　Ｖｏｌ．１７，　ｐｐ１３２６〜１３３０，１９９９
【特許文献１】
米国特許第５，９７２，７２２号明細書（Ｖｉｓｏｋａｙら）
【特許文献２】
米国特許第６，２１１，０３５（Ｂ１）号明細書（Ｍｏｉｓｅら）
【特許文献３】
米国特許出願公開第２００１／００５５８５２（Ａ１）号明細書（Ｍｏｉｓｅら）
【特許文献４】
欧州特許出願公開第１，００１，４５９（Ａ２）号明細書（Ｍｏｉｓｅら）
【特許文献５】
米国特許第５，８７９，４５９号明細書（Ｇａｄｇｉｌら）
【特許文献６】
米国特許第６，１７４，３７７（Ｂ１）号明細書（Ｄｏｅｒｉｎｇら）
【特許文献７】
米国特許出願公開第２００１／００１１５２６（Ａ１）号明細書（Ｄｏｅｒｉｎｇら）
【特許文献８】
米国特許第６，３８７，１８５（Ｂ２）号明細書（Ｄｏｅｒｉｎｇら）
【特許文献９】
国際公開第ＷＯ００／４０７７２号明細書（Ｄｏｅｒｉｎｇら）
【特許文献１０】
国際公開第ＷＯ００／７９０１９（Ａ１）号明細書（Ｇａｄｇｉｌら）
【特許文献１１】
国際公開第ＷＯ０２／４３１１５（Ａ２）号明細書
【特許文献１２】
国際公開第ＷＯ０２／４３１１４（Ａ２）号明細書
【特許文献１３】
米国特許第６，２３８，５８２（Ｂ１）号明細書（Ｗｉｌｌｉａｍｓら）
【特許文献１４】
米国特許第５，２９８，０７５号明細書
【特許文献１５】
米国特許第５，２８８，６６２号明細書
【考案の開示】
【課題を解決するための手段】
【００１６】
したがって、本発明は反応器の表面から物質をクリーニングするための方法であって、（ａ）反応器の表面は上記の物質の被膜で少なくとも部分的に被覆されており、（ｂ）上記物質は遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物、窒素含有遷移金属珪酸塩、又は、遷移金属酸化物、遷移金属珪酸塩、第１３族金属酸化物、第１３族金属珪酸塩、窒素含有遷移金属酸化物、窒素含有遷移金属珪酸塩、窒素含有第１３族金属酸化物もしくは窒素含有第１３族金属珪酸塩からなる群より選ばれる層を少なくとも１層含むラミネートからなる群より選ばれる少なくとも１つであり、そして（ｃ）上記の物質は二酸化珪素の誘電率よりも大きな誘電率を有する、反応器の表面を有する反応器を提供すること、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬と上記の物質とを反応させて、揮発性生成物を生成させること、反応器から揮発性生成物を除去し、それにより、表面から上記物質を除去することを含む方法を提供する。
【００１７】
さらに、反応チャンバーの表面から物質を除去するための方法であって、上記の表面の少なくとも一部は上記の物質によって少なくとも部分的に被覆されており、上記の物質は４．１以上の誘電率を有し、そして、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物、窒素含有遷移金属珪酸塩、又は、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩からなる群より選ばれる少なくとも１層の層を含むラミネートからなる群より選ばれる少なくとも１つである反応チャンバーを提供すること、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬を反応チャンバーに導入すること、上記の物質を反応試薬と反応させて揮発性生成物を生成させるために十分な１つ以上のエネルギー源に反応試薬を暴露すること、及び、反応チャンバーから揮発性生成物を除去することを含む方法が提供される。
【００１８】
なおもさらには、反応器の少なくとも１つの表面から物質を除去するための装置であって、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つの反応試薬、及び、この少なくとも１つの反応試薬を堆積している非反応性支持体を含む装置が提供される。
【００１９】
また、反応器の少なくとも１つの表面から物質を除去するための混合物であって、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つの反応試薬、及び、不活性希釈剤を含む、混合物が提供される。
【００２０】
さらには、基材の少なくとも１つの表面から物質を除去するための方法であって、基材は上記の物質の被膜によって少なくとも部分的に被覆されており、上記の物質は遷移金属酸化物、遷移金属珪酸塩、Ａｌ２Ｏ３以外の第１３族金属酸化物、第１３族金属珪酸塩、窒素含有第１３族金属酸化物、窒素含有第１３族金属珪酸塩、窒素含有遷移金属酸化物、窒素含有遷移金属珪酸塩、又は、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩からなる群より選ばれる少なくとも１層の層を含むラミネートからなる群より選ばれる少なくとも１つであり、上記の物質は二酸化ケイ素の誘電率よりも大きい誘電率を有する、基材を提供すること、
上記の物質を、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬と反応させて揮発性生成物を生成させること、及び、基材から揮発性生成物を除去し、それにより、基材から上記の物質を除去することを含む方法が提供される。
【発明を実施するための最良の形態】
【００２１】
本発明の方法は、高ｋ材料をドライエッチングすること及びウエハ表面上に高ｋ材料を堆積するために使用された化学蒸着（ＣＶＤ）チャンバー（及びより詳細には、ＡＬＤチャンバー）をドライクリーニングするために有用である。エッチングされ又はクリーニングされる表面から除去される材料は、固体の非揮発性材料から、堆積された高ｋ材料よりも高い揮発性を有する種に転化され、次いで、反応器真空ポンプなどによって除去されうる。このように、好ましい態様において、本発明は物質を揮発させるための反応性試薬を用いて基材から物質を除去する。ウエットエッチング及びウエットクリーニングとは異なり、ドライエッチング及びドライクリーニングは基材を浸漬し、又は、液体のケミカル溶液に基材を暴露することがない。
【００２２】
ある態様において、除去しようとする物質は、遷移金属酸化物、遷移金属珪酸塩、第１３族金属酸化物又は第１３族金属珪酸塩（ＩＵＰＡＣ　Ｎｏｍｅｎｃｌａｔｕｒｅ　ｏｆ　Ｉｎｏｒｇａｎｉｃ　Ｃｈｅｍｉｓｔｒｙ，　Ｒｅｃｏｍｍｅｎｄａｔｉｏｎｓ　１９９０によると、第１３族金属はＡｌ，Ｇａ，Ｉｎ及びＴｌを含み、そして遷移金属は第３〜１２族を占める）。物質は二酸化ケイ素よりも大きい誘電率（すなわち、約４．１より大きい）を有し、好ましくは５より大きい、さらに好ましくは少なくとも７である誘電率を有する高ｋ材料であることができる。好ましくは、その物質はＡｌ２Ｏ３，ＨｆＯ２，ＺｒＯ２，ＨｆＳｉｘＯｙ，ＺｒＳｉｘＯｙ及びそれらの混合物からなる群より選ばれる少なくとも１つである。当業者は、式ＨｆＳｉｘＯｙ（及びＺｒＳｉｘＯｙ）はＨｆＯ２（ＺｒＯ２）とＳｉＯ２との混合物であることを理解するであろう（式中、ｘは０より大きく、ｙは２ｘ＋２である）。
【００２３】
本発明の他の態様において、物質は遷移金属酸化物、遷移金属珪酸塩、第１３族金属酸化物、第１３族金属珪酸塩、窒素含有遷移金属酸化物、窒素含有遷移金属珪酸塩、窒素含有第１３族金属酸化物又は窒素含有第１３族金属珪酸塩からなる群より選ばれる少なくとも１つの層を含むラミネートであってよい。ラミネートは、好ましくは、上記の材料の少なくとも１つと、場合により、絶縁材料などの他の材料との交互の層である。例えば、ラミネートはＨｆＯ２とＡｌ２Ｏ３との交互の層からなることができる。ラミネートは、また、ある層数の第一の材料の層と、ある層数の第二の材料の層からなっても、又は、少なくとも１種の第一の材料の層からなる外側層と、少なくとも１種の第二の材料の層からなる内側層とからなってもよい。
【００２４】
本発明のさらに別の態様において、物質は窒素含有遷移金属酸化物、窒素含有遷移金属珪酸塩、窒素含有第１３族金属酸化物又は窒素含有第１３族金属珪酸塩などの窒素含有材料であってよい。このタイプの物質の例はＨｆＡｌＯＮを含む。
【００２５】
上記のとおり、除去しようとする物質は反応試薬と反応して揮発性生成物を生成し、それは容易に基材から除去される。ある好ましい態様において、反応試薬は、反応して揮発性生成物を生成する活性種を生成するために十分な１つ以上のエネルギー源に暴露されることができる。適切な反応試薬の例は、塩化物、臭化物、ヨウ化物化合物などのハロゲン含有化合物、ホウ素含有化合物、炭素含有化合物、水素含有化合物、窒素含有化合物、キレート化性化合物、クロロシラン化合物、ヒドロクロロシラン化合物、オルガノクロロシラン化合物又はそれらの混合物を含む。ここで使用される反応試薬は「気体」として記載されるが、化学試薬は、直接的に気体として反応器に送られても、蒸発された液体として送られても、又は、昇華された気体として送られても、及び／又は、不活性希釈ガスによって反応器に送られてもよい。
【００２６】
反応試薬は、例えば、従来のシリンダー、安全輸送システム、真空輸送システム、使用箇所で反応試薬を形成する固体又は液体をベースとする発生器などの種々の手段で反応チャンバーに輸送されることができる。本発明の１つの態様において、少なくとも１つの反応試薬は非反応性液体又は気体希釈剤に添加され、そして除去しようとする物質を有する基材にスプレー又は他の手段で適用されてよい。反応試薬は１つ以上のエネルギー源に暴露されたときに物質と反応して揮発性生成物を生成することができる。チャンバークリーニング用途などの別の態様において、反応試薬は反応チャンバー中に導入されうる非反応性支持体の上に堆積されてもよい。非反応性支持体の材料は、１つ以上のエネルギー源に暴露される前に又は暴露されている間に反応試薬と反応しないものである。ある好ましい態様において、非反応性支持体は複数の孔を有する。反応試薬は１つ以上のエネルギー源に暴露されたときに開放され、そして除去すべき物質と反応して揮発性生成物を生成することができる。
【００２７】
これらの金属の塩化物（例えば、ＡｌＣｌ３，ＨｆＣｌ４，ＺｒＣｌ４及びＳｉＣｌ４）はより揮発性が高いので、これらの高ｋ物質を塩化物に転化させることが好ましい。この転化は塩素を含む反応試薬と、除去すべき物質とを接触させることで行なわれる。塩素含有反応試薬の好ましい例は、ＢＣｌ３，ＣｏＣｌ２，ＨＣｌ，Ｃｌ２、ＣｌＦ３及びＮＦｘＣｌ３−ｘ（式中、ｘは０〜２の整数である）、クロロカーボン及びクロロヒドロカーボン（例えば、ＣｘＨｙＣｌｚ（式中、ｘは１〜６の範囲の数であり、ｙは０〜１３の範囲の数であり、そしてｚは１〜１４の範囲の数である））を含む。ＢＣｌ３、ＣＯＣｌ２、クロロカーボン及びクロロヒドロカーボンなどの酸素除去機能をも有する塩素含有反応試薬はより好ましい。というのは、これらの分子中の酸素除去成分（Ｂ，ＣＯ，Ｃ又はＨ）は高ｋ材料から酸素を引き抜き、そして金属酸化物及び金属珪酸塩を金属塩化物に転化するのを促進するからである。塩素含有酸素除去性ガスのうち、ＢＣｌ３は最も好ましいものである。反応試薬としてＣＯＣｌ２を用いる態様において、それは調製された形で提供されても、又はＣＯ及びＣｌ２の現場反応によって生成されてもよい。金属珪酸塩を除去する態様において、反応試薬は、塩素含有ガス及びフッ素含有ガス（例えば、ＢＣｌ３及びＢＦ３）又は、塩素とフッ素の両方を含有するガス、例えば、ＣｌＦ３及びＮＦｚＣｌ３−ｚ（式中、ｚは０〜２の整数である）を含むことができる。
【００２８】
ここに記載された反応試薬に加えて、窒素、ＣＯ２，ヘリウム、ネオン、アルゴン、クリプトン及びキセノンなどの不活性希釈ガスも添加されてよい。不活性希釈ガスはある特定の用途によりよく適合するようにプラズマ特性及びクリーニングプロセスを変更することができる。不活性ガスの濃度は０〜９９％であることができる。
【００２９】
本発明の方法は、基材の表面から物質をエッチングするために有用である。このように、本発明のエッチング態様に適する基材は、例えば、半導体ウエハなどを含む。図３は、反応試薬としてＢＣｌ３を用いる本発明の１つの態様での酸化ハフニウム、酸化アルミニウム及び酸化ジルコニウムの相対エッチング速度の比較を示す。
【００３０】
本発明は、また、ＣＶＤ及び／又はＡＬＤプロセスの反応チャンバーの表面などの基材からの物質のクリーニングにも適切であることができる。本発明は例えば、典型的な反応チャンバーのワークピースプラットホーム、接地された側壁及び／又はシャワーヘッドなどの反応チャンバーの露出表面に堆積された高ｋ物質を除去するのに特に適切である。
【００３１】
熱又はプラズマ活性化及び／又はエンハンスメントは高ｋ材料のドライエッチング及びドライクリーニングの効率に有意に影響を及ぼすことができる。熱活性化のためには、基材は６００℃まで加熱され、より好ましくは４００℃まで、さらにより好ましくは３００℃まで加熱されることができる、圧力範囲は一般に、１０ｍＴｏｒｒ〜７６０Ｔｏｒｒであり、好ましくは１〜７６０Ｔｏｒｒである。
【００３２】
現場プラズマ活性化のためには、１３．５６ＭＨｚ　ＲＦ電力供給、ＲＦ電力密度少なくとも０．２Ｗ／ｃｍ２、より好ましくは少なくとも０．５Ｗ／ｃｍ２、さらにより好ましくは少なくとも１Ｗ／ｃｍ２を用いてプラズマを発生させることができる。接地されたＡＬＤチャンバー壁のイオン補助クリーニングを改良するために１３．５６ＭＨｚより低いＲＦ周波数で現場プラズマを操作することもできる。操作圧力は一般に、２．５ｍＴｏｒｒ〜１００Ｔｏｒｒであり、より好ましくは５ｍＴｏｒｒ〜５０Ｔｏｒｒであり、さらにより好ましくは１０ｍＴｏｒｒ〜２０Ｔｏｒｒである。場合により、ＡＬＤチャンバー壁をより有効にクリーニングするために、熱及びプラズマエンハンスメントを組み合わせることもできる。
【００３３】
より反応性の種を発生させるために現場プラズマに代わりに遠隔（リモート）プラズマ源を使用することもできる。リモートプラズマ源はＲＦ又はマイクロ波源のいずれかによって発生されうる。さらに、リモートプラズマ発生反応性種と高ｋ材料との間の反応はＡＬＤ反応器部品を６００℃以下、より好ましくは４００℃以下、そしてさらにより好ましくは３００℃以下の高温に加熱することで活性化／促進されうる。
【００３４】
クリーニングプロセスの活性化及び促進の他の手段も用いてよい。例えば、反応性種を発生させそしてエッチング／クリーニング反応を促進するために光子誘導化学反応を用いることができる。
【００３５】
以下の表は、基材から除去すべき物質を揮発させるために好ましい反応についての熱化学的計算を示す。これらの表において、Ｋｅｑは記載された反応の平衡係数を表わし、この値が大きいほど、より有利に反応は進行する。
【００３６】
【表１】
2004146787.tif 000002
【００３７】
【表２】
2004146787.tif 000003
【００３８】
【表３】
2004146787.tif 000004
【００３９】
【表４】
2004146787.tif 000005
【００４０】
【表５】
2004146787.tif 000006
【００４１】
【表６】
2004146787.tif 000007
【００４２】
【表７】
2004146787.tif 000008
【００４３】
表１〜７はＢＣｌ３及びＣＯＣｌ２は高ｋ材料のドライエッチング及びクリーニングのためのエッチング剤として使用できることを示す。ＢＣｌ３（三塩化ホウ素）は室温で液化ガスであり、チャンバークリーニングのためのＡＬＤ反応器に容易に送られることができる。ＣＯＣｌ２（ホスゲン）は、好ましくは、以下のように、外部エネルギー源（例えば、プラズマ）によって補助されて、気体の一酸化炭素と塩素を反応させてホスゲンを生成することでエッチング又は堆積反応器内でその場で提供される。
ＣＯ（ｇ）＋Ｃｌ２（ｇ）→ＣＯＣｌ２
【００４４】
ホウ素残留物に感受性のある用途などの本発明の他の態様において、クロロカーボン（ＣＣ）及びヒドロクロロカーボン（ＨＣＣ）は、これらの化合物が塩素とともに酸素除去成分（Ｃ又はＨ）を含むので反応試薬として使用されてよい。ＣＣ及びＨＣＣ化合物の一般式はＣｘＨｙＣｌｚ（式中、ｘは１〜６の範囲であり、ｙは０〜１３の範囲であり、そしてｚは１〜１４の範囲である）である。適切なＣＣ及びＨＣＣの例は、限定するわけではないが、トランスジクロロエチレンＣ２Ｈ２Ｃｌ２（ａ．ｋ．ａ．Ｔｒａｎｓ−ＬＣ（商標））、シスジクロロエチレン、１，１−ジクロロエチレン、１，１，１−トリクロロエタン（Ｃ２Ｈ３Ｃｌ３）又はテトラクロロエチレンＣ２Ｃｌ４、Ｃ４Ｈ４Ｃｌ４、ＣＨＣｌ３及びＣＣｌ４を含む。幾つかのＣＣ及びＨＣＣ化合物は酸素の添加なしで高ｋ金属酸化物と反応することができる。例えば、幾つかの態様において、テトクロロエチレン（Ｃ２Ｃｌ４）はＡｌ２Ｏ３と反応して揮発性副生成物を以下のとおりに生成する。
１．５Ｃ２Ｃｌ４（ｇ）＋Ａｌ２Ｏ３→２ＡｌＣｌ３（ｇ）＋３ＣＯ（ｇ）
以下に、反応が１００℃を超える温度で熱力学的に有利であることを表８は示す。
【００４５】
【表８】
2004146787.tif 000009
【００４６】
上記の熱化学計算は化学反応に限定的な場合の例示である。Ｂ２Ｏ３などの反応生成物の限定的な場合に加えて、オキシ塩化ホウ素（ＢＯＣｌ）などの中間反応生成物も高ｋ材料とＢＣｌ３との反応において生成されうる。ＢＯＣｌなどの中間反応生成物はより高い揮発性を有し、このため、高ｋ材料の除去をさらに促進することができる。
【００４７】
他のＣＣ及びＨＣＣ化合物は炭素残留物（煤）を形成することなく塩素を開放するためには酸素の添加を必要とすることがある。例えば、トランスジクロロエチレンＣ２Ｈ２Ｃｌ２（ａ．ｋ．ａ．　Ｔｒａｎｓ−ＬＣ（商標））はＯ２：Ｃ２Ｈ２Ｃｌ２モル比２：１でＡｌ２Ｏ３と反応させることができる。
６Ｏ２（ｇ）＋Ａｌ２Ｏ３＋３Ｃ２Ｈ２Ｃｌ２（ｇ）＝２ＡｌＣｌ３（ｇ）＋６ＣＯ２（ｇ）＋３Ｈ２Ｏ（ｇ）
表９はこのような反応が０〜１００℃の温度で熱力学的に有利であることを示す。
【００４８】
【表９】
2004146787.tif 000010
【００４９】
過剰量の酸素は上記の反応において望ましくない。というのは、過剰のＯ２は金属塩化物を金属酸化物へと逆に転化させうるからである。過剰の酸素を防止するためのより良好な方法は酸素欠乏条件で反応を行なうことで炭素をＣＯへと部分的にのみ酸化することである。例えば、Ｏ２：Ｃ２Ｈ２Ｃｌ２モル比１：１は副生成物としてＣＯ及びＡｌＣｌ３の生成をもたらすことができる。
３Ｃ２Ｈ２Ｃｌ２（ｇ）＋Ａｌ２Ｏ３＋３Ｏ２＝２ＡｌＣｌ３（ｇ）＋６ＣＯ（ｇ）＋３Ｈ２Ｏ（ｇ）
表１０に示すように、このような部分酸化反応も熱力学的に有利である。
【００５０】
【表１０】
2004146787.tif 000011
【００５１】
酸素の代わりに、塩素（Ｃｌ２）を炭素煤の形成を抑制するために添加することもできる。例えば、Ｃｌ２：Ｃ２Ｈ２Ｃｌ２モル比２：２では以下の反応になる。
２Ｃｌ２（ｇ）＋Ａｌ２Ｏ３＋Ｃ２Ｈ２Ｃｌ２（ｇ）＝２ＡｌＣｌ３（ｇ）＋Ｈ２Ｏ（ｇ）＋２ＣＯ（ｇ）
同様に、Ｃｌ２：Ｃ２Ｈ２Ｃｌ２モル比４：１では以下の反応になる。
４Ｃｌ２（ｇ）＋Ａｌ２Ｏ３＋Ｃ２Ｈ２Ｃｌ２（ｇ）＝３．３３３ＡｌＣｌ３（ｇ）＋Ｈ２Ｏ（ｇ）＋２ＣＯ２（ｇ）
両方の反応は表１１及び１２に示すように熱力学的に有利である。煤の形成を制御するための塩素の使用はより望ましい。というのは、過剰量の塩素は金属酸化物の塩素化を助けるからである。
【００５２】
【表１１】
2004146787.tif 000012
【００５３】
【表１２】
2004146787.tif 000013
【００５４】
塩化物化合物に加えて、ＡｌＢｒ３，ＡｌＩ３，ＨｆＢｒ４，ＨｆＩ４，ＺｒＢｒ４及びＺｒＩ４などの高ｋ材料の臭化物及びヨウ化物化合物は対応する塩化物と同様の揮発性を有する。それ故、いくつかの臭素及びヨウ素化合物もこれらの高ｋ材料のエッチング／クリーニングを行なうために使用されてよい。臭素及びヨウ素イオンは塩素イオンよりも重く、それ故、臭素及びヨウ素イオンは、高ｋ材料とのプラズマ補助エッチング／クリーニング反応を活性化させるためのより有効なスパッタリングを与えることができる。臭素及びヨウ素原子は塩素原子よりも高い表面付着係数を有する。より高い表面付着係数は高ｋ材料の表面に吸着される臭素及びヨウ素原子／イオンの確率がより高いことに関連し、それ故、臭素化／ヨウ化反応を促進する。望ましい臭素及びヨウ素化合物は好ましくは分子内に酸素除去機能を有する。適切な臭素及びヨウ素含有化合物の例は、三臭化ホウ素（ＢＢｒ３）、三ヨウ化ホウ素（ＢＩ３）、臭化水素（ＨＢｒ）、ヨウ化水素（ＨＩ）、ＣＢｒ４などのブロモカーボン、トランスジブロモエチレン（Ｃ２Ｈ２Ｂｒ２）などのブロモヒドロカーボン、ＣＩ４などのヨードカーボン、トランスジヨードエチレン（Ｃ２Ｈ２Ｉ２）などのヨードヒドロカーボンなどを含む。例えば、ＨｆＯ２では、表１３〜１５に示すように、臭素及びヨウ素化学種が対応する塩素化学種よりも劇的に有利である。
【００５５】
【表１３】
2004146787.tif 000014
【００５６】
【表１４】
2004146787.tif 000015
【００５７】
【表１５】
2004146787.tif 000016
【００５８】
同様に、臭素及びヨウ素化学種は、また、表１６〜１８に示すように、Ａｌ２Ｏ３及びＺｒＯ２との反応について熱力学的に有利である。
【００５９】
【表１６】
2004146787.tif 000017
【００６０】
【表１７】
2004146787.tif 000018
【００６１】
【表１８】
2004146787.tif 000019
【００６２】
ある態様において、反応試薬はキレート化性化合物を含むことができる。本明細書中に使用するときに、キレート化性化合物は、限定するわけではないがＺｒ，Ａｌ又はＨｆなどの電子欠乏性（例えば、ルイス酸）金属原子と電位的に相互作用することができる電子豊富（例えば、ルイス塩基）サイトを少なくとも２つ含む化合物を示す。しかしながら、その複数のサイトは金属ときちんと同時に相互作用する必要はない。また、キレート化性化合物は塩基性サイトの共役酸として反応チャンバーに送られてもよい。これらの化合物の例は米国特許第３，６３４，４７７号明細書に見ることができる。キレート化性化合物のさらなる例はクロロ酢酸、オキシアリルクロリドなどのオキシハロカーボン化合物を含み、それらは金属酸化物又は金属塩化物と反応して揮発性副生成物を生成することができるキレート化性化合物又はキレート化剤であることが知られている。幾つかの例示のキレート化性化合物は式ＣαＨβＸγＹδＯε（式中、Ｘ及びＹはハロゲン原子Ｆ，Ｃｌ，Ｂｒ及びＩのいずれかであり、αは１〜６の範囲の数であり、βは０〜１３の範囲の数であり、γ＋δの合計は１〜１４の範囲の数であり、εは１〜６の範囲の数である）を有することができる。これらの化合物の例はヘキサフルオロペンタンジオン（ＣＣｌ３Ｃ（Ｏ）ＣＨ２Ｃ（Ｏ）ＣＣｌ３）（ａ．ｋ．ａ．Ｈｈｆａｃ）、ヘキサクロロペンタンジオン（ＣＣｌ３Ｃ（Ｏ）ＣＨ２Ｃ（Ｏ）ＣＣｌ３）、ヘキサフルオロアセトン（ＣＦ３Ｃ（Ｏ）ＣＦ３）及びヘキサクロロアセトン（ＣＣｌ３Ｃ（Ｏ）ＣＣｌ３）を含む。例えば、ヘキサフルオロペンタンジオン（ａ．ｋ．ａ．Ｈｈｆａｃ）（ＣＦ３Ｃ（Ｏ）ＣＨ２Ｃ（Ｏ）ＣＦ３又はＣ５Ｈ２Ｏ２Ｆ６）は種々の金属酸化物及び／又は塩化物と反応して揮発性有機金属化合物Ｍ（ｈｆａｃ）ｘ（式中、ＭはＡｌ３＋、Ｈｆ４＋，及びＺｒ４＋などの金属イオンである）などを生成することができる一般的なキレート化剤である。このようなキレート化性は高ｋ材料のエッチング及びチャンバークリーニングを促進するために使用されうる。さらに、これらの分子は高ｋ材料の塩素化を促進するための酸素スカベンジャーとして使用されうる。例えば、以下のものがある。
ＨｆＯ２＋Ｃ２Ｈ５Ｏ２Ｆ６＋２Ｃｌ２＋Ｏ２＝ＨｆＣｌ４（ｇ）＋Ｈ２Ｏ（ｇ）＋３ＣＯＦ２（ｇ）＋２ＣＯ（ｇ）
【００６３】
本発明のある態様において、Ｈｈｆａｃの塩素類似体であるヘキサクロロペンタンジオン（ＣＣｌ３Ｃ（Ｏ）ＣＨ２Ｃ（Ｏ）ＣＣｌ３）は酸素スカベンジャー及び塩素化剤の両方であることができるので反応試薬としてより有利である。これらの反応は熱及び／又はプラズマ活性化によって支援されることもできる。例えば、
Ｃ５Ｈ２Ｏ２Ｃｌ６＋Ａｌ２Ｏ３＋０．５Ｏ２＝２ＡｌＣｌ３（ｇ）＋５ＣＯ（ｇ）＋Ｈ２Ｏ（ｇ）
及び、
２Ｃ５Ｈ２Ｏ２Ｃｌ６＋３ＨｆＯ２＋Ｏ２＝３ＨｆＣｌ４（ｇ）＋１０ＣＯ（ｇ）＋２Ｈ２Ｏ（ｇ）
【００６４】
金属塩化物の酸化を防止するために、塩素は酸素の代わりに使用されうる。
Ｃ５Ｈ２Ｏ２Ｃｌ６＋Ａｌ２Ｏ３＋Ｃｌ２＝２ＡｌＣｌ３（ｇ）＋５ＣＯ（ｇ）＋２ＨＣｌ（ｇ）
【００６５】
クロロシラン、ヒドロクロロシラン及びオルガノクロロシランも高ｋ材料をエッチング／クリーニングするための有効な薬剤であることができる。ＳｉＯ２副生成物の高い安定性のために、これらの化合物は非常に有効な酸素スカベンジャー及び塩素化剤の両方であることができる。熱又はプラズマへの暴露時に、これらの化合物はホウ素残留物汚染の潜在的な問題なしに揮発性塩化物へ高ｋ材料を添加するのにＢＣｌ３とちょうど同じくらい有効であることができる。ある態様において、クロロシラン、ヒドロクロロシラン又はオルガノクロロシラン化合物は式ＳｉｐＣｌｑＲｓＨｔを有し、式中、１≦ｐ≦３，　１≦ｑ≦｛２ｐ＋２−（ｓ＋ｔ）｝，　ｓ及びｔは０≦（ｓ＋ｔ）≦（２ｐ＋１）であるかぎりどの数値であってもよく、Ｒは１〜８個の炭素原子を有する有機基であり、ヒドロカルビル（例えば、メチル、エチル、フェニル、ｐ−トリル）、ハロカルビル（例えば、トリクロロメチル、トリフルオロメチル、ペンタフルオロエチル）、ハロゲン化ヒドロカルビル（例えば、クロロメチル、２，４−ジフルオロフェニル）、酸素化ヒドロカルビル（例えば、メトキシ、ヒドロキシエチル、クロロメトキシ）及び窒素置換ヒドロカルビル部分（例えば、アミノメチル、ジメチルアミノメチル、ピリジル）を含む。例示の反応は
１．５ＳｉＣｌ４（ｇ）＋Ａｌ２Ｏ３＝２ＡｌＣｌ３（ｇ）＋１．５ＳｉＯ２
ＳｉＣｌ４（ｇ）＋ＨｆＯ２＝ＨｆＣｌ４（ｇ）＋ＳｉＯ２
ＳｉＣｌ４（ｇ）＋ＺｒＯ２＝ＺｒＣｌ４（ｇ）＋ＳｉＯ２
Ｏ２（ｇ）＋２ＳｉＨＣｌ３（ｇ）＋Ａｌ２Ｏ３＝２ＡｌＣｌ３（ｇ）＋Ｈ２Ｏ（ｇ）＋２ＳｉＯ２
４Ｏ２（ｇ）＋２ＳｉＣＨ３Ｃｌ３（ｇ）＋Ａｌ２Ｏ３＝２ＡｌＣｌ３（ｇ）＋３Ｈ２Ｏ（ｇ）＋２ＳｉＯ２＋ＣＯ２（ｇ）
を含む。
表１９〜２３に示すように、上記の反応が室温又は適度な高温で有利であることを熱力学的計算は示す。
【００６６】
【表１９】
2004146787.tif 000020
【００６７】
【表２０】
2004146787.tif 000021
【００６８】
【表２１】
2004146787.tif 000022
【００６９】
【表２２】
2004146787.tif 000023
【００７０】
【表２３】
2004146787.tif 000024
【００７１】
さらに、ＧｅＣｌ４などの他の塩化物化合物及び関連化合物も同様に高ｋ材料をエッチング／クリーニングするために使用できる。ハフニウム及びジルコニウムをベースとする高ｋ材料をエッチング／クリーニングするときに、ＡｌＣｌ３を反応体に添加し、ＨｆＯ２、ＺｒＯ２，ＨｆＳｉｘＯｙ及びＺｒＳｉｘＯｙなどの塩素化を促進することができる。これは、ＡｌＣｌ３が酸素スカベンジャーとして使用されて、Ａｌ２Ｏ３よりも揮発性であるＡｌＯＣｌなどのアルミニウムオキシクロリドを生成しながら、ＨｆＯ２、ＺｒＯ２などの塩素化を促進することができるからである。
【００７２】
熱力学的に有利であることに加えて、化学反応は、活性化エネルギーバリアを克服して反応を進行させることができるように外部エネルギー源をしばしば必要とする。外部エネルギー源は、例えば、サーマルヒーティング又はプラズマ活性化であることができる。より高い温度は化学反応を促進することができ、そして反応副生成物をより揮発性にすることができる。しかしながら、製造堆積チャンバー内の温度に対する実用的な制限があることがある。プラズマは反応を促進するためにより反応性の種を発生させることができる。プラズマ中のイオンはプラズマシース中の電場によって加速され、エネルギーを得る。エネルギーの高いイオンは表面への衝突時に、反応活性化エネルギーバリアに打ち勝つために必要なエネルギーを提供することができる。イオン衝突は、また、反応副生成物を揮発させそして除去することを助ける。これらはプラズマエッチング／クリーニング及び反応性イオンエッチングにおいて一般的な機構である。場合により、サーマル及びプラズマの両方の活性化機構を組み合わせて高ｋ材料のドライエッチング／クリーニングのための所望の反応を促進することができる。現場プラズマクリーニングの代わりに、リモート（遠隔）プラズマ源を用いて、堆積チャンバーから高ｋ材料残留物をクリーニングするためにより反応性の種を発生させることもできる。さらに、遠隔プラズマで発生した反応性種と高ｋ材料との間の反応はＣＶＤ又はＡＬＤ反応器部品を６００℃以下、より好ましくは４００℃以下、そしてさらにより好ましくは３００℃以下の高温に加熱することで活性化され及び／又は促進されることができる。
【００７３】
図１ａ及び図１ｂは、それぞれ、現場プラズマもしくは熱源などの内部エネルギー又は外部エネルギーを用いたチャンバークリーニングを行なうのに適切な装置１０を示す。図１ａにおいて、反応試薬２０（すなわち、ＢＣｌ３）（実線矢印として図１ａに描かれている）は、除去される物質４０又は描かれているＨｆＯ２などの高ｋ残留物を有する基材３０（すなわち、反応チャンバー）に導入される。図１ａに示すように、物質４０は反応チャンバー３０内の露出表面の少なくとも一部の上に堆積されており、特に接地された側壁３２、シャワーヘッド３４、ワークピースプラットホーム３６などの上に堆積されている。反応試薬２０はＲＦ電力供給源又は示されているヒーターなどの外部エネルギー源５０にさらされ、それは破線矢印で示されるＢＣｌ３及びＣｌなどの活性種６０を形成する。活性種６０は物質４０と反応し、ＨＣｌなどの揮発性生成物７０を生成する。揮発性生成物７０は点線矢印により示されるようにチャンバー３０から除去される。
【００７４】
図１ｂは反応試薬１２０（すなわち、ＢＣｌ３）はマイクロ波源などの外部エネルギー源１５０に暴露されて、アプリケータ／共鳴キャビティー１１５内で反応試薬の高密度プラズマ１１０を製造する装置１００の例を提供する。高密度プラズマ１１０を、その後、除去される物質（示していない）を有する基材１３０（すなわち、反応チャンバー）へと輸送し、そして揮発性生成物（示していない）を生成することができる。揮発性生成物は１４０で示すフォーラインを介しポンプ１６０で補助してチャンバー１３０から容易に除去することができる。
【実施例】
【００７５】
本発明は以下の実施例を参照して、より詳細に例示されるが、本発明はそれに制限されないことを理解すべきである。
【００７６】
高ｋ材料のドライエッチング／クリーニングのために上記の化学物質を利用する実験例である。例１〜３の実験を図２に例示された設定と同様の平行平板容量カップリングＲＦプラズマ反応器中で行なった。サンプルクーポン２００は原子層堆積によって堆積された高ｋ材料Ａｌ２Ｏ３、ＨｆＯ２及びＺｒＯ２で被覆されたウエハから製造された。各実験操作において、サンプルクーポン２００をキャリアウエハ２１０上に配置し、そしてロードロック２３０を介して反応器チャック２２０上に装填した。トップ取り付けシャワーヘッド２５５から反応器２５０中にプロセスガス２４０をフィードした。チャック２２０は、その後、１３．５６ＭＨｚＲＦ電力源２６０によって電力供給され、プラズマ（示していない）を生じた。反応器２５０はライン２７０を介してターボポンプに接続されている。クーポン上の高ｋ材料の膜の厚さは処理用プラズマの時間暴露の前及び後の両方で、エリプソメトリーによって測定された。プラズマ処理後の高ｋ膜の厚さの変化はエッチング速度を計算するために使用される。エッチング速度に加えて、プラズマＤＣセルフバイアス電圧（Ｖｂｉａｓ）も測定した。例１〜３において、ウエハ及びチャンバー壁の両方を室温に保った。
【００７７】
例１：Ａｌ２Ｏ３サンプルのプラズマエッチング／クリーニング
電力はプラズマエッチング／クリーニングの重要な処理パラメータの１つであるから、ＢＣｌ３プラズマによるＡｌ２Ｏ３エッチングの電力依存性を評価した。結果を下記の表２４に示す。
【００７８】
【表２４】
2004146787.tif 000025
【００７９】
明らかに、Ａｌ２Ｏ３エッチングのために０．５５Ｗ／ｃｍ２のしきい電力密度又は３５ＶのしきいＶｂｉａｓがある。電力密度が高いほど、そしてＶｂｉａｓが高いほど、高いエッチング速度となった。
【００８０】
次に、ＢＣｌ３プラズマによるＡｌ２Ｏ３エッチングのチャンバー圧力依存性を評価した。結果を下記の表２５に示す。
【表２５】
2004146787.tif 000026
【００８１】
減圧ではより高いエッチング速度が達成された。減圧でエッチング反応に有利な２つのファクターが存在する。第一に、より低い圧力でのより高いバイアス電圧で、より高いエネルギーのイオン衝突となり、エッチング反応が活性化エネルギーバリアに打ち勝つことを援助する。第二に、より低い圧力は反応副生成物のより速い脱着及び拡散をもたらす。より高いＶｂｉａｓでは高エネルギーイオンによる物理的スパッタリングを促進する。反応イオンエッチング及び物理スパッタリングからの寄与を正確に詳説するために、純粋なアルゴンプラズマを用いた比較実験を行った。結果を下記の表２６に示す。
【００８２】
【表２６】
2004146787.tif 000027
【００８３】
データは、純粋なアルゴンプラズマは、非常に高い電力及びＢＣｌ３プラズマよりも比較的に高いＶｂｉａｓであっても、本質的にＡｌ２Ｏ３をエッチングしなかったことを示した。これは、物理スパッタリングがＡｌ２Ｏ３をエッチングするための主な機構でないでないかもしれないことを示す。代わりに、イオン衝突エンハンストケミカルエッチング又は反応イオンエッチング（ＲＩＥ）が主要な機構であるかもしれない。
【００８４】
表２４及び２５はより高い電力及びより低い圧力はＶｄｃを上げることができ、そしてそれは高ｋ材料のケミカルエッチングを促進することを示した。ＲＦプラズマをより低い周波数で運転することもできる。プラズマシースを通るイオンはより低い周波数ではしばしば双峰形エネルギー分布を示す。双峰形イオンエネルギー分布は、より高いエネルギーで反応器表面に衝突するイオンの割合を大きくすることになる。これは、接地されたＡＬＤチャンバー表面から高ｋ堆積残留物のプラズマクリーニングを促進するための有効なやり方であることができる。固定されたＲＦ励起周波数では（例えば、１３．５６ＭＨｚ）、表２４及び２５のデータは、より高い電力及びより低い圧力がバイアス電圧を高めることができ、それで、高ｋ材料のケミカルエッチングを促進することを示している。より低い圧力及びより高い電力は高ｋ膜で被覆された基材のプラズマエッチングに特に有効である。ＡＬＤチャンバークリーニングのために、ＲＦ電力供給される反応器部品と接地された反応器部品（例えば、チャンバー壁）との間の要求をバランスしなければならない。
【００８５】
例２：ＨｆＯ２サンプルのプラズマエッチング／クリーニング
５００ｍＴｏｒｒの圧力で、ＨｆＯ２のエッチングは５０〜２００Ｖの全ての電圧レベルで達成された。結果を下記の表２７に示す。
【表２７】
2004146787.tif 000028
【００８６】
例３：ＺｒＯ２サンプルのプラズマエッチング／クリーニング
５００ｍＴｏｒｒの圧力及び５０〜２００Ｖの種々の電圧レベルを用い、ＺｒＯ２サンプルで幾つかの実験を行った。結果を下記の表２８に示す。
【表２８】
2004146787.tif 000029
【００８７】
図３は５００ｍＴｏｒｒチャンバー圧力及び１Ｗ／ｃｍ２のＲＦ電力密度でのＨｆＯ２、Ａｌ２Ｏ３及びＺｒＯ２の高ｋ材料のＢＣｌ３プラズマエッチング速度の相対比較を示す。３つの高ｋ材料のうち、ＨｆＯ２は最も高いエッチング速度を有し、ＺｒＯ２は最も低いエッチング速度を有することが判る。
【００８８】
例４及び５は高ｋ材料のＢＣｌ３サーマルエッチング／クリーニングを例示している。図４は例４及び５の実験設定の模式図である。この反応チャンバー３００において、ＲＦ電力３１０は上部電極３２０に加えられることができ、そして下部電極３３０及びチャンバー壁３４０は接地されている。この反応器はエッチング／クリーニング実験の間にＲＦプラズマ及びサーマル加熱の両方で操作されうる。例４及び５ではサーマル加熱のみが使用された。下部電極／基台３３０はＡＣ電力ヒータ３５０により加熱されそして温度コントローラ３６０により制御されうる。下部電極／基台３３０の温度範囲は室温から７００℃である。サンプル３６０及びキャリアウエハ３７０を下部電極／基台３３０の上に置いた。サンプル表面の温度は周囲雰囲気で設定された下部電極よりも約５０℃低い。サンプル調製及び測定手順は例１〜３と同様であった。サンプル導入後、反応器を脱気し、そしてヒータ３５０をつけた。下部電極３３０が設定ポイントに到達したときに、プロセスガス３８０をチャンバー３００中に導入し、セット圧力に到達させた。サンプルをプロセスガス３８０に設定時間の間暴露した。プロセスガス３８０をポンプ（図示せず）に接続しているライン３９０を介して脱気し、そしてサンプル３６０を測定のために反応チャンバー３００から回収した。
【００８９】
例４：Ａｌ２Ｏ３サンプルのサーマルエッチング／クリーニング
Ａｌ２Ｏ３サンプルのサーマルエッチング／クリーニングのためのエッチング剤としてＢＣｌ３を用いて幾つかの実験を行なった。プロセス変数は下部電極温度、チャンバー圧力及びＢＣｌ３流速であった。結果を表２９に示す。
【００９０】
【表２９】
2004146787.tif 000030
【００９１】
例５：ＨｆＯ２サンプルのサーマルエッチング／クリーニング
同様の実験をＨｆＯ２サンプルのサーマルエッチング／クリーニングについてＢＣｌ３を用いて行なった。プロセス変数は下部電極温度、チャンバー圧力及びＢＣｌ３流速であった。結果を表３０に示す。
【００９２】
【表３０】
2004146787.tif 000031
【００９３】
図５は一定のチャンバー圧力及びＢＣｌ３流速での下部電極温度に対するエッチング速度依存性を調べている。Ａｌ２Ｏ３及びＨｆＯ２の両方は温度の増加とともにエッチング速度が増加していることが判る。同一の条件で、ＨｆＯ２のエッチング速度はＡｌ２Ｏ３よりも速い。
【００９４】
図６は一定の下部電極設定温度及びＢＣｌ３流速でのチャンバー圧力に対するエッチング速度依存性を調べている。より高い圧力で、エッチング速度が増加していることが判る。より低い下部電極温度の約３５０℃では、チャンバー圧力の圧力を上げることがエッチング速度を上げるためのより有効な方法である。ここでも、同一の条件で、ＨｆＯ２のエッチング速度はＡｌ２Ｏ３よりも速い。
【００９５】
表２９及び３０中のデータは、エッチング速度とＢＣｌ３流速との間の強い依存性がないことを示している。このことは、サーマルエッチング／クリーニングをエッチングガス（例えば、ＢＣｌ３）の連続流で行なっても、又は、設定圧力で静的チャンバー内で流れなく行なってもよいことを意味する。
【００９６】
本発明は詳細にそしてその特定の例を参照しながら説明してきたが、種々の変更及び改良はその精神及び範囲から逸脱することなく行なえることを当業者は理解するであろう。
【図面の簡単な説明】
【００９７】
【図１ａ−ｂ】それぞれ内部エネルギー源又は遠隔エネルギー源を用いたチャンバークリーニングを行なうのに適切な装置の例を提供している。
【図２】エネルギー源としてプラズマを用いた本発明の方法を行なうための装置の例を提供している。
【図３】Ａｌ２Ｏ３に対して標準化した種々の高誘電率材料の相対ＢＣｌ３プラズマエッチング速度のグラフを提供している。
【図４】エネルギー源としてサーマルヒーティングを用いた本発明の方法を行なうための装置の例を提供している
【図５】一定のチャンバー圧力及びＢＣｌ３流速で下部電極／基台設定温度に対するエッチング速度依存性を例示している。
【図６】一定の下部電極設定温度及びＢＣｌ３流速でチャンバー圧力に対するエッチング速度依存性を例示している。
【図１ａ】
2004146787.tif 000032
【図１ｂ】
2004146787.tif 000033
【図２】
2004146787.tif 000034
【図３】
2004146787.tif 000035
【図４】
2004146787.tif 000036
【図５】
2004146787.tif 000037
【図６】
2004146787.tif 000038
【手続補正書】
【提出日】平成15年10月31日(2003.10.31)
【手続補正１】
【補正対象書類名】特許請求の範囲
【補正対象項目名】全文
【補正方法】変更
【補正の内容】
【特許請求の範囲】
【請求項１】
反応器の表面から物質をクリーニングするための方法であって、
（ａ）前記反応器の表面は前記物質の被膜によって少なくとも部分的に被覆されており、（ｂ）前記物質は遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩、又は、遷移金属酸化物、遷移金属珪酸塩、第１３族金属酸化物、第１３族金属珪酸塩、窒素含有遷移金属酸化物、窒素含有遷移金属珪酸塩、窒素含有第１３族金属酸化物もしくは窒素含有第１３族金属珪酸塩からなる群より選ばれる少なくとも１層の層を含むラミネート、からなる群より選ばれる少なくとも１つであり、（ｃ）前記物質は二酸化珪素の誘電率より大きい誘電率を有する、前記反応器の
表面を有する反応器を提供すること、
前記物質を、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬と反応させて、揮発性生成物を生成すること、
前記反応器から前記揮発性生成物を除去し、それにより、前記表面から前記物質を除去すること、
を含む、方法。
【請求項２】
前記反応器は原子層堆積反応器である、請求項１記載の方法。
【請求項３】
前記物質はＡｌ２Ｏ３、ＨｆＯ２、ＺｒＯ２、ＨｆＳｉｘＯｙ及びＺｒＳｉｘＯｙ（式中、ｘは０より大きい数であり、ｙは２ｘ＋２である）及び上記化合物のいずれかであって窒素を含有する化合物からなる群より選ばれる少なくとも１つである、請求項１又は２記載の方法。
【請求項４】
前記反応試薬はＢＣｌ３、ＣＯＣｌ２、ＨＣｌ、Ｃｌ２、ＣｌＦ３及びＮＦｚＣｌ３−ｚ（式中、ｚは０〜２の整数である）からなる群より選ばれる少なくとも１つである、請求項１〜３のいずれか１項記載の方法。
【請求項５】
前記反応試薬はＣＯとＣｌ２とのその場での反応によって生成されるＣＯＣｌ２である、請求項４記載の方法。
【請求項６】
前記反応試薬はＢＣｌ３である、請求項４記載の方法。
【請求項７】
前記反応試薬は式ＣｘＨｙＣｌｚ（式中、ｘは１〜６の範囲の数であり、ｙは０〜１３の数であり、そしてｚは１〜１４の数である）を有する炭素含有化合物である、請求項１〜３のいずれか１項記載の方法。
【請求項８】
前記反応試薬はガスシリンダー、安全輸送システム又は真空輸送システムから前記物質に運ばれるか、又は、前記反応試薬は使用箇所発生器（ｐｏｉｎｔ−ｏｆ−ｕｓｅ　ｇｅｎｅｒａｔｏｒ）によってその場で生成される、請求項１記載の方法。
【請求項９】
前記物質を不活性ガス希釈剤で希釈された反応試薬と接触させる、請求項１〜８のいずれか１項記載の方法。
【請求項１０】
反応チャンバーの表面の少なくとも一部から物質を除去するための方法であって、
前記表面の少なくとも一部は前記物質によって少なくとも部分的に被覆されており、前記物質は４．１以上の誘電率を有し、そして、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩、又は、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩からなる群より選ばれる少なくとも１層の層を含むラミネート、からなる群より選ばれる少なくとも１つである反応チャンバーを提供すること、
ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬を前記反応チャンバーに導入すること、
前記物質を前記反応試薬と反応させて揮発性生成物を生成させるために十分な１つ以上のエネルギー源に前記反応試薬を暴露すること、及び、
前記反応チャンバーから前記揮発性生成物を除去すること、
を含む、方法。
【請求項１１】
前記反応試薬はガスシリンダー、安全輸送システム又は真空輸送システムから前記物質に運ばれるか、又は、前記反応試薬は使用箇所発生器（ｐｏｉｎｔ−ｏｆ−ｕｓｅ　ｇｅｎｅｒａｔｏｒ）によってその場で生成される、請求項１０記載の方法。
【請求項１２】
前記物質を不活性ガス希釈剤で希釈された反応試薬と接触させる、請求項１０又は１１記載の方法。
【請求項１３】
前記反応試薬は非反応性支持体上に堆積されたものである、請求項１０記載の方法。
【請求項１４】
前記反応試薬は１つ以上のエネルギー源に暴露され、そしてその暴露工程は導入工程の前に行なわれる、請求項１０〜１３のいずれか１項記載の方法。
【請求項１５】
前記反応試薬は１つ以上のエネルギー源に暴露され、そしてその暴露工程は導入工程の少なくとも一部の間に行なわれる、請求項１０〜１３のいずれか１項記載の方法。
【請求項１６】
暴露工程の温度は少なくとも１５０℃である、請求項１０〜１５のいずれか１項記載の方法。
【請求項１７】
暴露工程の圧力は少なくとも１０ｍＴｏｒｒである、請求項１０〜１６のいずれか１項記載の方法。
【請求項１８】
反応器の少なくとも１つの表面から物質を除去するための装置であって、
ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つの反応試薬、及び、
前記少なくとも１つの反応試薬を堆積している非反応性支持体、
を含む、装置。
【請求項１９】
反応器の少なくとも１つの表面から物質を除去するための混合物であって、
ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つの反応試薬、及び、
不活性希釈剤、
を含む、混合物。
【請求項２０】
基材の少なくとも１つの表面から物質を除去するための方法であって、
前記基材は前記物質の被膜によって少なくとも部分的に被覆されており、前記物質は遷移金属酸化物、遷移金属珪酸塩、Ａｌ２Ｏ３以外の第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩、又は、遷移金属酸化物、遷移金属珪酸塩、第１３族金属酸化物、第１３族金属珪酸塩、窒素含有第１３族金属酸化物、窒素含有第１３族金属珪酸塩、窒素含有遷移金属酸化物もしくは窒素含有遷移金属珪酸塩からなる群より選ばれる少なくとも１層の層を含むラミネート、からなる群より選ばれる少なくとも１つであり、前記物質は二酸化ケイ素の誘電率よりも大きい誘電率を有する、前記基材を提供すること、
前記物質を、ハロゲン含有化合物、ホウ素含有化合物、炭素含有化合物、水素含有化合物、窒素含有化合物、キレート化性化合物、クロロシラン化合物、ヒドロクロロシラン化合物又はオルガノクロロシラン化合物からなる群より選ばれる少なくとも１つを含む反応試薬と反応させて揮発性生成物を生成させること、
前記基材から前記揮発性生成物を除去し、それにより、前記基材から前記物質を除去すること、
を含む、方法。
【請求項２１】
前記物質はＨｆＯ２、ＺｒＯ２、ＨｆＳｉｘＯｙ及びＺｒＳｉｘＯｙ（式中、ｘは０より大きい数であり、ｙは２ｘ＋２である）、Ａｌ２ＳｉｗＯｚ（式中、ｗは０より大きく、そしてｚは２ｗ＋３である）又は上記化合物のいずれかであって窒素を含有する化合物からなる群より選ばれる少なくとも１つである、請求項２０記載の方法。
【請求項２２】
前記基材は、遷移金属酸化物、遷移金属珪酸塩、第１３族金属酸化物、第１３族金属珪酸塩、窒素含有遷移金属酸化物、窒素含有遷移金属珪酸塩、窒素含有第１３族金属酸化物又は窒素含有第１３族金属珪酸塩からなる群より選ばれる少なくとも１つの材料の層を含むラミネートである、請求項２０記載の方法。
【請求項２３】
前記反応試薬はＢＣｌ３、ＣＯＣｌ２、ＨＣｌ、Ｃｌ２、ＣｌＦ３及びＮＦｚＣｌ３−ｚ（式中、ｚは０〜２の整数である）からなる群より選ばれる少なくとも１つである、請求項２０〜２２のいずれか１項記載の方法。
【請求項２４】
前記物質はＨｆＯ２、ＺｒＯ２、ＨｆＳｉｘＯｙ及びＺｒＳｉｘＯｙ（式中、ｘは０より大きい数であり、ｙは２ｘ＋２である）、Ａｌ２ＳｉｗＯｚ（式中、ｗは０より大きく、そしてｚは２ｗ＋３である）又は上記化合物のいずれかであって窒素を含有する化合物からなる群より選ばれる少なくとも１つである、請求項２３記載の方法。
【請求項２５】
前記反応試薬はＣＯとＣｌ２とのその場での反応によって生成されるＣＯＣｌ２である、請求項２３記載の方法。
【請求項２６】
前記反応試薬はＢＣｌ３である、請求項２３記載の方法。
【請求項２７】
前記反応試薬は式ＣｘＨｙＣｌｚ（式中、ｘは１〜６の範囲の数であり、ｙは０〜１３の数であり、そしてｚは１〜１４の数である）を有する炭素含有化合物である、請求項２０記載の方法。
【請求項２８】
前記反応試薬はガスシリンダー、安全輸送システム又は真空輸送システムから前記物質に運ばれるか、又は、前記反応試薬は使用箇所発生器（ｐｏｉｎｔ−ｏｆ−ｕｓｅ　ｇｅｎｅｒａｔｏｒ）によってその場で生成される、請求項２０〜２７のいずれか１項記載の方法。
【請求項２９】
前記物質を不活性ガス希釈剤で希釈された反応試薬と接触させる、請求項２０〜２８のいずれか１項記載の方法。
【請求項３０】
前記物質は原子層堆積により基材上に被覆されたものである、請求項２０〜２９のいずれか１項記載の方法。
【外国語明細書】
2004146787.tif 000039
2004146787.tif 000040
2004146787.tif 000041
2004146787.tif 000042
2004146787.tif 000043
2004146787.tif 000044
2004146787.tif 000045
2004146787.tif 000046
2004146787.tif 000047
2004146787.tif 000048
2004146787.tif 000049
2004146787.tif 000050
2004146787.tif 000051
2004146787.tif 000052
2004146787.tif 000053
2004146787.tif 000054
2004146787.tif 000055
2004146787.tif 000056
2004146787.tif 000057
2004146787.tif 000058
2004146787.tif 000059
2004146787.tif 000060
2004146787.tif 000061
2004146787.tif 000062
2004146787.tif 000063
2004146787.tif 000064
2004146787.tif 000065
2004146787.tif 000066
2004146787.tif 000067
2004146787.tif 000068
2004146787.tif 000069
2004146787.tif 000070
2004146787.tif 000071
2004146787.tif 000072
2004146787.tif 000073
2004146787.tif 000074
2004146787.tif 000075
2004146787.tif 000076
2004146787.tif 000077
2004146787.tif 000078
2004146787.tif 000079
2004146787.tif 000080
2004146787.tif 000081
2004146787.tif 000082
2004146787.tif 000083
2004146787.tif 000084
2004146787.tif 000085